(57)【特許請求の範囲】
【請求項１】
織物繊維及びゲル形成繊維からなる創傷ドレッシングであって、該ドレッシングが支持ヤーン及びはめ込まれたヤーンからなる編んだファブリックであり、はめ込まれたヤーンがゲル形成繊維を必須構成繊維として有し、支持ヤーンが実質的にゲル形成繊維を有しないと共に、ドレッシングが５−９５重量％の織物繊維及び５−９５重量％のゲル形成繊維からなることを特徴とする創傷ドレッシング。
【請求項２】
はめ込まれたヤーンがステープルヤーンである請求項１の創傷ドレッシング。
【請求項３】
はめ込まれたヤーンが、０−８０重量％の織物繊維及び２０−１００重量％のゲル形成繊維からなる請求項１又は２の創傷ドレッシング。
【請求項４】
支持ヤーンが連続フィラメントビスコース、ポリエステル又はポリプロピレンヤーンである請求項１−３の何れか一つの項の創傷ドレッシング。
【請求項５】
ファブリックが、５−８０重量％の支持ヤーン及び２０−９５重量％のはめ込まれたヤーンからなる請求項１−４の何れか一つの項の創傷ドレッシング。
【請求項６】
ファブリックが、縦糸編みファブリックである請求項１−５の何れか一つの項の創傷ドレッシング。
【請求項７】
ファブリックがラッシェル編みファブリックである請求項１−６の何れか一つの項の創傷ドレッシング。
【請求項８】
ゲル形成繊維が少なくとも２ｇ／ｇの吸収性を有する請求項１−７の何れか一つの項の創傷ドレッシング。
【請求項９】
ゲル形成繊維が、アルギネート又はアルギネート複合繊維であり、アルギネート複合繊維は、３５重量％より多い、好ましくは５０重量％より多いアルギネート含量を有する請求項１−８の何れか一つの項の創傷ドレッシング。
【請求項１０】
創傷と直接接触してドレッシングをあてることによる創傷の治療のための請求項１−９の何れか一つの項の創傷ドレッシング。
【発明の詳細な説明】
技術分野
本発明は、編まれた創傷ドレッシングに関し、そして特に織物繊維（ｆｉｂｅｒ）及びゲル形成繊維の混合物からなる創傷ドレッシング及びその製造方法に関する。
本発明は、またドレッシングを創傷にあてることからなる創傷を治療する方法に関する。
背景技術
創傷の清浄及び排膿並びに創傷の滲出物の除去が、創傷を治癒する過程にとり重要であることは周知である。通常使用される創傷ドレッシングは、ガーゼ、発泡剤、スポンジ、木綿詰め物又は他の繊維状材料を含む。ガーゼ及び他の繊維状材料は、毛管作用により流体を吸収するが、新しい組織が治癒過程の一部として形成されるとき、それは繊維を包み込み、そして材料が取り除かれて創傷の損傷が生じるとき、破れてしまう。
従って、吸収性である一方、非接着性であるドレッシングについての必要性が存在する。
Ｂｒｉｓｔｏｌ−Ｍｅｙｅｒｓ  Ｓｑｕｉｂｂ  ＣｏｍｐａｎｙのＰＣＴ  ＷＯ９５／９１７９５号は、安価な非接着性のドレッシングを形成する、織物繊維及びゲル形成繊維の混合物からなる創傷ドレッシングを記述している。開示されたドレッシングは、不織構造であり、繊維はともにすかれてフェルトを形成する。不織布は、一般に、湿った状態及び乾燥した状態の両者において、織られたファブリックより引張強さが小さい。創傷ドレッシングは、それらが加工及び包装中に取り扱われることができそして一体のものとして湿った状態で創傷から取り除かれうるのに十分に高い引張強さを有するのが望ましい。この理由のために、織ったファブリックは、創傷ドレッシングとして望ましい。さらに、織った構造は、ドレッシングに使用できる繊維のタイプを拡大する。
今まで、繊維の固さのために、ゲル形成繊維からなる織ったファブリックを製造するのが難しかった。それらの固さは、加工中ゲル形成繊維の破壊及び分割を導くことになり、それは、機械の速度を制限するばかりでなく、創傷と直接接触する製品を望ましくないものにする。
発明の開示
本発明者は、ゲル形成繊維及び織物繊維の混合物から織った創傷ドレッシングをつくることが可能であることを見いだした。
従って、本発明は、織物繊維及びゲル形成繊維の混合物からなる創傷ドレッシングであって、このドレッシングは、支持ヤーン及びはめ込まれた（ｉｎ−ｌａｉｄ）ヤーンからなる織ったファブリックであり、支持ヤーンは実質的にゲル形成繊維がない創傷ドレッシングを提供する。
本発明による創傷ドレッシングは、早い織る速度がドレッシングの製造において可能であり、そして得られた製品はゲル形成繊維が支持ヤーンに含まれるドレッシングより良好な一体性をもつ利点を有することができる。
ドレッシングは、また、それらが織ることにより製造されるため、最終の製品は、不当に制限される繊維の選択なしに、良好な寸法安定性を有する利点を有することができる。
本発明においては、ヤーンは、織ることに好適な形の、織物の連続するストランド、又はステープルファイバー、フィラメント又は他の材料を意味する。ステープルヤーンは、結合メカニズム例えば撚ることによって一緒にされたステープルファイバーからなるヤーンを意味する。編み（ｋｎｉｔｔｉｎｇ）は、縦糸、横糸又はリングの編みを意味する。
好ましくは、創傷ドレッシングは、縦糸で編まれたファブリックである。縦糸の編みは、それぞれの縦糸のヤーンが、ファブリックが生成される方向と多少一致している事実を特徴とするニットを意味する。縦糸ヤーンは、編み目の柱（ｐｉｌｌａｒ）又は鎖の支持構造を形成し、そしてこの理由のために、また構造又は柱のヤーンとして知られている。編み目の柱は、ファブリックが生成される方向に多少垂直であるさらなる構造ヤーン及び／又ははめ込みヤーンにより一緒にされる。縦糸で編まれたファブリックの例は、例えばＫａｔｈｒｙｎ  Ｌ．Ｈａｔｃｈによる「Ｔｅｘｔｉｌｅ  Ｓｃｉｅｎｃｅ」Ｗｅｓｔ  Ｐｕｂｌｉｓｈｉｎｇ  Ｃｏｍｐａｎｙ（１９９３）に記載されたようなトリコット、ラッシェル、ネット及びレースである。
編まれたドレッシングは、好ましくは、ドレッシングの全重量の５−９５％の織物繊維及びドレッシングの全重量の５−９５％のゲル形成繊維からなる。さらに好ましくは、ドレッシングは、１５−７０重量％のゲル形成繊維そしてさらに特に２０−６０重量％からなる。
本発明で使用される織物繊維は、天然又は合成であるが、好ましくはセルローズ性繊維、例えばビスコースレーヨン、多葉状ビスコース、木綿、又はヨーロッパ特許Ａ第３０１８７４号に記載されているようなほとんどの織物繊維例えば多葉状セルローズ繊維より高い吸収性を有する再生セルローズ又は繊維である。一般に、織物繊維は、毛管作用により液体を吸収し、そして吸湿性ではない。これは、それらの吸収性が、繊維１ｇあたり１ｇより少ない液体のように低い自由膨潤吸収性により測定されることを意味する。
本発明で使用されるゲル形成繊維は、吸湿性繊維であり、創傷の滲出物を吸収すると湿りそして滑りやすくなるか又はゼラチン状になり、そのため創傷に接着する周りの繊維の傾向を低下させる。ゲル形成繊維は、また膨潤しそして創傷の表面から織物繊維を分離する。ゲル形成繊維は、滲出物を吸収してもそれらの構造上の一体性を保持するタイプか、又は滲出物を吸収するとそれらの繊維状の形を失いそして構造のないゲル又は溶液になるタイプである。
ゲル形成繊維は、好ましくは、ナトリウムカルボキシメチルセルローズ繊維、化学的に変性したセルローズ繊維、特にＰＣＴ  ＷＯ／９３１２２７５号に記載されたようなカルボキシメチル化セルローズ繊維、ペクチン繊維、アルギネート繊維、アルギネート及び他の多糖類の複合体から製造された繊維、キトサン繊維、ヒアルロン酸繊維、又は他の多糖類繊維又はガムから誘導された繊維である。特に、Ｂｒｉｓｔｏｌ−Ｍｅｙｅｒｓ  Ｓｑｕｉｂｂ  Ｃｏｍｐａｎｙのヨーロッパ特許Ａ第０７２１３５５号に記述されたアルギネート繊維が特に好ましい。セルローズ性繊維は、好ましくは、グルコース単位あたり少なくとも０．０５カルボキシメチル基の置換度を有する。ゲル形成繊維は、好ましくは、繊維１ｇあたり少なくとも２ｇの０．９％塩水溶液の吸収性を有し（自由膨潤吸収テストにより測定）、そして少なくとも１０ｃＮ／ｔｅｘのテナシティを有する。溶媒紡糸のセルローズ繊維の製造は、例えば米国特許Ａ第４２４６２２１及び４１９６２８１号並びにＰＣＴ  ＷＯ／９３１２２７５号に記述されている。本発明のドレッシングに使用されるゲル形成繊維は、また本出願人の英国出願第９６０７６００．５及び９６１８６５８．０号に記載されたような複合又は共紡糸ゲル形成繊維であってもよく、それらは、アルギネート及び他の多糖類又はＩｎｎｏｖａｔｉｖｅ  Ｔｅｃｈｎｏｌｏｇｉｅｓ  ＬｉｍｉｔｅｄのＰＣＴ  ＷＯ９６／１０１０６号に記載されたものの複合体である繊維を記述している。
好ましくは、本発明で使用されるゲル形成繊維は、自由膨潤吸収性法で測定して少なくとも１５ｇ／ｇ、さらに好ましくは２５−５０ｇ／ｇの吸収性を有する。
本発明で使用して好適なゲル形成繊維は、従来の織物機械を使用して、例えば切断、すき、そしてもし所望ならば縮み、ドラフト及び紡糸を含むステープルルートにより処理できる。
本発明の創傷ドレッシングは、ゲル形成繊維及び織物繊維を一緒に紡糸又は撚糸してはめ込まれたヤーンを形成し、次に柱のヤーンとして織物繊維からなるヤーンを使用して縦糸編みをしてガーゼ、包帯又はストッキングを形成することにより製造できる。本発明の創傷ドレッシングは、特に脚の潰瘍の治療に一次的又は二次的なドレッシングとして使用できる。
はめ込まれたヤーンは、０−８０重量％の織物繊維及び２０−１００％のゲル形成繊維、さらに好ましくは０−７５重量％の織物繊維及び２５−１００％のゲル形成繊維からなるステープルヤーンである。別に、はめ込まれたヤーンは、２０−１００％のゲル形成繊維からなる連続的なフィラメントヤーンである。
支持ヤーンは、好ましくは、連続的なフィラメントビスコース、ポリプロピレン、ポリエステル、ポリアミド又はポリエチレンヤーン又はこれらの混合物である。
本発明の創傷ドレッシングは、好ましくは、５−８０重量％の支持ヤーン及び２０−９５重量％のはめ込まれたヤーンからなる。さらに好ましくは、５−６０％の支持ヤーン及び４０−９５％のはめ込まれたヤーンである。
種々の任意の成分も最終の組成物に含むことができ、例えば保存料及び少量の薬理学的に活性な成分がある。例えば、抗生物質又は抗菌性剤例えばメトロニダゾール、銀サルファジアジン、ネオマイシン又はペニシリン並びに防腐剤例えばヒドロコルチゾン又はトリアムシノロンアクテオニド又は皮膚保護剤例えば酸化亜鉛も含むことができる。
これらの成分は、製造中繊維に添加されるか、又は繊維に被覆されるか、ドレッシング上にスクリーン印刷されるか、又はスプレイ被覆される。
【図面の簡単な説明】
本発明の好ましい態様は、以下の図に説明される。
図１は、本発明による創傷ドレッシングの第一の態様の拡大されたスケールの写真である。
図２は、本発明による創傷ドレッシングのさらなる態様の拡大されたスケールの写真である。
図３は、図１に示された創傷ドレッシングの編まれた構造を示す概略図である。
図４は、図２に示された創傷ドレッシングの編まれた構造を示す概略図である。
発明を実施するための最良の形態
図１は、本発明による創傷ドレッシングを示し、そのドレッシングは、支持ヤーン（２）及びはめ込まれたヤーン（４）からなる編まれたファブリックであり、支持ヤーン（２）は実質的にゲル形成繊維を有しない。編まれたファブリックは、縦糸で編まれたファブリックであり、各縦糸ヤーン（６）はファブリックが製造された方向に多少一致している。縦糸ヤーン（６）は、はめ込まれたヤーン（４）により一緒にされた編み目の柱又は鎖の形である。
図２は、図１に似たドレッシングを示すが、但し図２では、はめ込まれたヤーン（４）が２本のストランドとして編まれている。これは、同じはめ込まれたヤーンを使用して、最終のドレッシングに存在するゲル形成繊維の割合を増大させる。図３及び４は、本発明の好ましい態様の精密な構造を概略的にしかも拡大したスケールで示す。
実  施  例
本発明は、以下の実施例によりさらに説明される。
実施例  １
本発明による創傷ドレッシングは、以下のようにして製造された。縦糸編みのはめ込まれたヤーンを形成するステープルヤーンは、以下のやり方でゲル繊維及び織物繊維から製造された。Ｂｒｉｓｔｏｌ−Ｍｅｙｅｒｓ  Ｓｑｕｉｂｂ  Ｃｏｍｐａｎｙのヨーロッパ特許Ａ第０７２１３５５号に記載され（そして製品ＫＡＬＴＯＧＥＬ  ｅｘ  ＣｏｎｖａＴｅｃに使用されるような）製造されたアルギネートゲル繊維（２０ｋｇ）及びポリプロピレン（２０ｋｇ）（すべて３デニール）を４０ｍｍのステープルの長さに切り、そして従来の短ステープル棉打ちライン−Ｔｒｕｔｅｓｃｈｌｅｒ  Ｏｐｅｎｉｎｇラインで、約１００ｇｓｍのラップに転化した。ラインは、供給テーブル、粗繊維オープンナー、体積供給機、ファインオープンナー及びラップ形成機からなった。
形成されたラップを、ウーステッドタイプすき機、すなわち秤量パンホッパ、繊維オープン部分及び主すき円筒からなるＴｈｉｂｅａｕ  ＣＡ６に供給した。形成された繊維のウエブを、長さ１ｍあたり５ｇの平均重量のスライバーの形に圧縮した。
スライバーを次に従来の短ステープル延伸フレームすなわちＰｌａｔｔｓ  Ｇｌｏｂｅ  Ｄｒａｗ  Ｆｒａｍｅで細くし、その場合、ローラを異なる表面速度で操作して、スライバーの多数の供給物（６−８）を均一な重量及び太さ（長さ１ｍあたり約３ｇ）に均一な単一のスライバーに細くした。
延伸されたスライバーを、スライバーをさらに細くする粗紡糸フレームで粗紡糸に転化した。撚りを加えてストランドに結合力を加えた。粗紡糸を次にリング紡糸機で紡糸し、その場合、さらなるドラフトが起こりそして撚りを加えて最終のヤーンを形成した。
はめ込まれたヤーンとして上記のステープルヤーン、そして支持ヤーンとして連続的なフィラメントの縮んだポリエステルヤーンからなる本発明による編んだ創傷ドレッシングが製造された。ドレッシングは、かぎ編み編み機（モデルＳＴＰ７  ｅｘ  ＫＯＨＬＥＲ）で編まれ、そのそれぞれの針は、支持又は柱ヤーンからの編み目の鎖を形成する。鎖は、はめ込まれたヤーンにより一緒にされる。４５個の柱ヤーンの鎖は、１５０デニールの縮められたポリエステルヤーンから編まれた。これらは、４４列のはめ込まれたヤーンにより一緒にされてドレッシングを形成した。
実施例  ２
図１及び２に示されているようなドレッシングを、製品Ｋａｌｔｏｇｅｌ  ｅｘ  ＣｏｎｖａＴｅｃとして販売されているアルギネート繊維３５重量％及びビスコース繊維ｅｘ  Ｌｅｎｚｉｎｇ６５重量％からなるはめ込まれたヤーンから縦糸編みをした。支持ヤーンは、連続的なフィラメントビスコースｅｘ  Ｃｅｌｌａｔｅｘであった。ドレッシングは、以下の特徴を有した。
0004267694.tif 000002
実施例  ３
支持ヤーンとしてゲル形成繊維からなるヤーンを用いてラッシェル編み機で創傷ドレッシングを編む試みを行った。支持ヤーンは連続的に切れ、そのため試みを放棄した。本発明による創傷ドレッシングは、ゲル形成繊維のない支持ヤーンを用いて後で編んだ。
【図１】
0004267694.tif 000003
【図２】
0004267694.tif 000004
【図３】
0004267694.tif 000005
【図４】
0004267694.tif 000006